(57)【要約】      （修正有）【課題】少量の添加で所望の難燃性が得られる難燃剤を用いることで、ハロゲン系難燃剤の使用をなくすか、または、使用量を低減しつつ、難燃性を付与した導電性エンドレスベルトを提供する。【解決手段】画像形成装置に用いられる無端ベルト状の導電性エンドレスベルト１００である。基層１０１と表層１０２とを内側から順次備える積層構造を有し、かつ、基層１０１および／または表層１０２が、ポリカーボネート樹脂を主成分とし、有機金属塩化合物を含有する樹脂組成物からなるか、または、ポリカーボネート樹脂を主成分とし、有機金属塩化合物を含有する樹脂組成物からなるベルトである。【選択図】図１
2009093057.tif 000002
【特許請求の範囲】
【請求項１】
画像形成装置に用いられる無端ベルト状の導電性エンドレスベルトにおいて、
基層と表層とを内側から順次備える積層構造を有し、かつ、該基層および／または該表層が、ポリカーボネート樹脂を主成分とし、有機金属塩化合物を含有する樹脂組成物からなることを特徴とする導電性エンドレスベルト。
【請求項２】
画像形成装置に用いられる無端ベルト状の導電性エンドレスベルトにおいて、
ポリカーボネート樹脂を主成分とし、有機金属塩化合物を含有する樹脂組成物からなることを特徴とする導電性エンドレスベルト。
【請求項３】
前記有機金属塩化合物が、パーフルオロアルキルスルホン酸アルカリ金属塩および芳香族スルホン酸アルカリ金属塩のうちから選択される１種以上である請求項１または２記載の導電性エンドレスベルト。
【請求項４】
前記有機金属塩化合物の配合量が、前記ポリカーボネート樹脂１００重量部に対し、０．０１〜３重量部である請求項１〜３のうちいずれか一項記載の導電性エンドレスベルト。
【請求項５】
前記樹脂組成物が、フッ素樹脂を含有する請求項１〜４のうちいずれか一項記載の導電性エンドレスベルト。
【発明の詳細な説明】
【技術分野】
【０００１】
本発明は、複写機、プリンター等の電子写真装置や静電記録装置等における静電記録プロセスにおいて、表面に静電潜像を保持した潜像保持体等の画像形成体表面に現像剤を供給して形成されたトナー像を、紙等の記録媒体へと転写する際に用いられる導電性エンドレスベルト（以下、単に「ベルト」とも称する）に関する。
【背景技術】
【０００２】
従来から、複写機、プリンター等における静電記録プロセスでは、まず、感光体（潜像保持体）の表面を一様に帯電させ、この感光体に光学系から映像を投射して光の当たった部分の帯電を消去することによって静電潜像を形成し、次いで、この静電潜像にトナーを供給してトナーの静電的付着によりトナー像を形成し、これを紙、ＯＨＰ、印画紙等の記録媒体へと転写することにより、プリントする方法が採られている。
【０００３】
この場合、カラープリンターやカラー複写機においても、基本的には前記プロセスに従ってプリントが行われるが、カラー印刷の場合には、マゼンタ、イエロー、シアン、ブラックの４色のトナーを用いて色調を再現するもので、これらのトナーを所定割合で重ね合わせて必要な色調を得るための工程が必要であり、この工程を行うためにいくつかの方式が提案されている。
【０００４】
まず、第１には、モノクロ印刷を行う場合と同様に、感光体上にトナーを供給して静電潜像を可視化する際に、前記マゼンタ、イエロー、シアン、ブラックの４色のトナーを順次重ねていくことにより現像を行い、感光体上にカラーのトナー像を形成する多重現像方式がある。この方式によれば比較的コンパクトに装置を構成することが可能であるが、この方式では階調の制御が非常に難しく、高画質が得られないという問題点がある。
【０００５】
第２に、４つの感光ドラムを設け、各ドラムの潜像を夫々マゼンタ、イエロー、シアン、ブラックのトナーで現像することにより、マゼンタによるトナー像、イエローによるトナー像、シアンによるトナー像およびブラックによるトナー像の４つのトナー像を形成し、これらトナー像が形成された感光ドラムを１列に並べて各トナー像を紙等の記録媒体に順次転写して記録媒体上に重ねることにより、カラー画像を再現するタンデム方式がある。この方式は、良好な画像が得られるものの、４つの感光ドラムと、各感光ドラムごとに設けられた帯電機構および現像機構が１列に並べられた状態となり、装置が大型化すると
ともに高価なものとなる。
【０００６】
図２にタンデム方式の画像形成装置の印字部構成例を示す。感光体ドラム１、帯電ロール２、現像ロール３、現像ブレード４、トナー供給ロール５およびクリーニングブレード６で構成する印字ユニットをイエローＹ、マゼンタＭ、シアンＣ、ブラックＢの各トナーに対応して４個並べており、駆動ローラ（駆動部材）９により循環駆動されて転写搬送ベルト１０で搬送した用紙上に、トナーを順次転写しカラー画像を形成する。転写搬送ベルトの帯電および除電は夫々帯電ロール７および除電ロール８で行う。また、用紙をベルトへ吸着させるための用紙帯電には吸着ローラ（図示せず）が使用される。これらの対応に
より、オゾンの発生を抑えることができる。吸着ローラでは、用紙を搬送路から転写搬送ベルトに乗せるとともに、転写搬送ベルトへの静電吸着を行う。また、転写後の用紙分離は、転写電圧を低くすることにより用紙と転写搬送ベルトの吸着力を弱くして、曲率分離のみで行うことができる。
【０００７】
転写搬送ベルト１０の材料としては抵抗体と誘電体があり、夫々に長所、短所を持っている。抵抗体ベルトは電荷の保持が短時間であるため、タンデム型の転写に用いた場合、転写での電荷注入が少なく４色の連続する転写でも比較的電圧の上昇が少ない。また、次の用紙の転写に繰り返して使用されるときも電荷が放出されており、電気的なリセットは必要としない。しかし、環境変動により抵抗値が変化するため、転写効率に影響すること、用紙の厚さや幅の影響を受けやすいことなどが短所となっている。
【０００８】
一方、誘電体ベルトの場合は注入された電荷の自然放出はなく、電荷の注入、放出とも電気的にコントロールしなければならない。しかし、安定に電荷が保持されるので、用紙の吸着が確実で高精度な紙搬送が行える。誘電率は温湿度への依存性も低いため、環境に対しても比較的安定な転写プロセスとなる。欠点は、転写が繰り返されるごとにベルトに電荷が蓄積されるため、転写電圧が高くなることである。
【０００９】
第３に、紙等の記録媒体を転写ドラムに巻き付けてこれを４回転させ、周回ごとに感光体上のマゼンタ、イエロー、シアン、ブラックを順次記録媒体に転写してカラー画像を再現する転写ドラム方式もある。この方式によれば比較的高画質が得られるが、記録媒体が葉書等の厚紙である場合には、これを前記転写ドラムに巻き付けることが困難であり、記録媒体種が制限されるという問題点がある。  
【００１０】
前記多重現像方式、タンデム方式および転写ドラム方式に対して、良好な画質が得られ、かつ装置が特に大型化するようなこともなく、しかも記録媒体種が特に制限されるようなこともない方式として、中間転写方式が提案されている。
【００１１】
即ち、この中間転写方式は、感光体上のトナー像を一旦転写保持するドラムやベルトからなる中間転写部材を設け、この中間転写部材の周囲にマゼンタによるトナー像、イエローによるトナー像、シアンによるトナー像およびブラックによるトナー像を形成した４つの感光体を配置して４色のトナー像を中間転写部材上に順次転写することにより、この中間転写部材上にカラー画像を形成し、このカラー画像を紙等の記録媒体上に転写するものである。従って、４色のトナー像を重ね合わせて階調を調整するものであるから、高画質を得ることが可能であり、かつタンデム方式のように感光体を１列に並べる必要がないの
で装置が特に大型化することもなく、しかも記録媒体をドラムに巻き付ける必要もないので記録媒体種が制限されることもないものである。
【００１２】
中間転写方式によりカラー画像の形成を行う装置として、中間転写部材として無端ベルト状の中間転写部材を用いた画像形成装置を図３に例示する。
【００１３】
図３中、１１はドラム状の感光体であり、図中矢印方向に回転するようになっている。この感光体１１は、一次帯電器１２によって帯電され、次いで画像露光１３により露光部分の帯電が消去され、第１の色成分に対応した静電潜像がこの感光体１１上に形成され、更に静電潜像が現像器４１により第１色のマゼンタトナーＭで現像され、第１色のマゼンタトナー画像が感光体１１上に形成される。次いで、このトナー画像が、駆動ローラ（駆動部材）３０により循環駆動されて感光体１１と接触しながら循環回転する中間転写部材２０に転写される。この場合、感光体１１から中間転写部材２０への転写は、感光体１１
と中間転写部材２０とのニップ部において、中間転写部材２０に電源６１から印加される一次転写バイアスにより行われる。この中間転写部材２０に第１色のマゼンタトナー画像が転写された後、前記感光体１１はその表面がクリーニング装置１４により清掃され、感光体１１の１回転目の現像転写操作が完了する。以降、感光体が３回転し、各周回ごとに現像器４２〜４４を順次用いて第２色のシアントナー画像、第３色のイエロートナー画像、第４色のブラックトナー画像が順次感光体１１上に形成され、これが周回ごとに中間転写部材２０に重畳転写され、目的のカラー画像に対応した合成カラートナー画像が中間転写部材２０上に形成される。なお、図３の装置にあっては、感光体１１の周回ごとに現像器４１〜４４が順次入れ替わってマゼンタトナーＭ、シアントナーＣ、イエロートナーＹ、ブラックトナーＢによる現像が順次行われるようになっている。
【００１４】
次に、前記合成カラートナー画像が形成された中間転写部材２０に転写ローラ２５が当接し、そのニップ部に給紙カセット１９から紙等の記録媒体２６が給送される。これと同時に二次転写バイアスが電源２９から転写ローラ２５に印加され、中間転写部材２０から記録媒体２６上に合成カラートナー画像が転写されて加熱定着され、最終画像となる。合成カラートナー画像を記録媒体２６へと転写した後の中間転写部材２０は、表面の転写残留トナーがクリーニング装置３５により除去され、初期状態に戻り次の画像形成に備えるようになっている。
【００１５】
また、タンデム方式と中間転写方式とを組み合わせた中間転写方式もある。図４に、無端ベルト状の中間転写部材を用いてカラー画像の形成を行う中間転写方式の画像形成装置を例示する。
【００１６】
図示する装置においては、感光体ドラム５２ａ〜５２ｄ上の静電潜像を夫々イエロー、マゼンタ、シアン、ブラックにより現像する第１現像部５４ａ〜第４現像部５４ｄが、中間転写部材５０に沿って順次配置されており、この中間転写部材５０を図中の矢印方向に循環駆動させて、各現像部５４ａ〜５４ｄの感光体ドラム５２ａ〜５２ｄ上に形成された４色のトナー像を順次転写することにより、この中間転写部材５０上にカラーのトナー像を形成し、このトナー像を紙等の記録媒体５３上に転写することにより、プリントアウトを行う。ここで、上記いずれの装置においても、現像に用いるトナーの配列順は特に制限されるものではなく、任意に選択可能である。
【００１７】
なお、図中、符号５５は、中間転写部材５０を循環駆動するための駆動ローラ若しくはテンションローラを示し、符号５６は記録媒体送りローラ、符号５７は記録媒体送り装置、符号５８は記録媒体上の画像を加熱等により定着させる定着装置を示す。また、符号５９は中間転写部材５０に電圧を印加する電源装置（電圧印加手段）を示し、この電源装置５９は、トナー像を、感光ドラム５２ａ〜５２ｄから上記中間転写部材５０に転写する場合と、中間転写部材５０から記録媒体５３上に転写する場合とで、印加する電圧の正負を反転させることができるようになっている。
【００１８】
従来、かかる無端ベルト状の転写搬送ベルト１０や中間転写部材２０，５０等として使用される導電性エンドレスベルトとしては、半導電性の樹脂フィルムベルトまたは繊維補強体を有するゴムベルトが主に用いられている。このうち樹脂フィルムベルトとしては、例えば、ポリカーボネート（ＰＣ）にカーボンブラックを混合したものや、ポリアルキレンテレフタレートを主たる樹脂として用いるもの、熱可塑性ポリイミドを主たる樹脂として用いるものなどが知られている。
【００１９】
また、例えば、特許文献１には、熱可塑性芳香族ポリカーボネートを主成分とし、基材としての熱可塑性芳香族ポリカーボネートおよび熱可塑性ポリアルキレンテレフタレートに対し、カーボンブラック、難燃剤、アンチモン含有化合物およびポリオレフィンを配合した半導電性樹脂組成物からなる、難燃性を有する中間転写シームレスベルトが開示されている。さらに、特許文献２には、ポリエステルおよびポリカーボネートから選ばれる熱可塑性樹脂、ポリエステル系熱可塑性エラストマー、導電性フィラーおよび臭素含有難燃剤が配合された熱可塑性樹脂組成物からなるシームレスベルトが開示されている。
【特許文献１】特開平０６−９３１７５号公報（特許請求の範囲等）
【特許文献２】特開平１０−２３７２７８号公報（特許請求の範囲等）
【発明の開示】
【発明が解決しようとする課題】
【００２０】
ところで、ベルトの難燃性を高めるためには、ベルトに用いる樹脂組成物中に難燃剤を配合することが有効である。しかしながら、難燃剤として従来一般に使用されている臭素系難燃剤は、燃焼時にダイオキシンの発生が懸念されるため、環境保護の観点から好ましくない。そのため、近年、臭素系以外の難燃剤を使用する機運が高まっている。この点、上記特許文献１，２に開示された技術では、ハロゲン系である臭素系難燃剤を使用しており、環境に悪影響を及ぼす可能性が高い。また、難燃性付与のためにはある程度の添加量が必要であるため、これに伴いベルト物性が悪化してしまうという難点もあった。
【００２１】
そこで本発明の目的は、少量の添加で所望の難燃性が得られる難燃剤を用いることで、ハロゲン系難燃剤の使用をなくすか、または、使用量を低減しつつ、難燃性を付与した導電性エンドレスベルトを提供することにある。
【課題を解決するための手段】
【００２２】
本発明者は、上記課題を解決するために鋭意検討した結果、ベルトを構成する樹脂組成物として、ポリカーボネート（ＰＣ）樹脂と、有機金属塩化合物とを含有するものを用いることで、上記問題を解消できることを見出して、本発明を完成するに至った。
【００２３】
すなわち、本発明の導電性エンドレスベルトは、画像形成装置に用いられる無端ベルト状の導電性エンドレスベルトにおいて、
基層と表層とを内側から順次備える積層構造を有し、かつ、該基層および／または該表層が、ポリカーボネート樹脂を主成分とし、有機金属塩化合物を含有する樹脂組成物からなることを特徴とするものである。
【００２４】
また、本発明の他の導電性エンドレスベルトは、画像形成装置に用いられる無端ベルト状の導電性エンドレスベルトにおいて、
ポリカーボネート樹脂を主成分とし、有機金属塩化合物を含有する樹脂組成物からなることを特徴とするものである。
【００２５】
本発明においては、前記有機金属塩化合物として、パーフルオロアルキルスルホン酸アルカリ金属塩および芳香族スルホン酸アルカリ金属塩のうちから選択される１種以上を用いることが好ましい。また、前記有機金属塩化合物の配合量は、好適には、前記ポリカーボネート樹脂１００重量部に対し、０．０１〜３重量部である。さらに、本発明においては、前記樹脂組成物が、さらに、フッ素樹脂を含有することが好ましい。
【発明の効果】
【００２６】
本発明によれば、上記構成としたことにより、ハロゲン系難燃剤の使用をなくすか、または、使用量を低減しつつ、難燃性を付与した導電性エンドレスベルトを実現することが可能となった。
【発明を実施するための最良の形態】
【００２７】
以下、本発明の好適な実施の形態について詳細に説明する。
導電性エンドレスベルトには、一般に、ジョイントありのものとジョイントなしのもの（いわゆるシームレスベルト）とがあるが、本発明においてはいずれのものであってもよい。好ましくはシームレスベルトである。本発明の導電性エンドレスベルトは、前述したように、タンデム方式および中間転写方式の画像形成装置における転写部材等として用いることができるものである。
【００２８】
本発明の導電性エンドレスベルトが、例えば、図２に参照符号１０で示す転写搬送ベルトの場合、駆動ローラ９等の駆動部材により駆動され、これに伴い搬送される記録媒体上にトナーが順次転写され、カラー画像が形成される。
【００２９】
また、本発明の導電性エンドレスベルトが、例えば、図３に参照符号２０で示す中間転写部材の場合、これを駆動ローラ３０等の駆動部材により循環駆動させ、感光体ドラム（潜像保持体）１１と紙等の記録媒体２６との間に配設することで、前記感光体ドラム１１の表面に形成されたトナー像を一旦転写保持し、次いでこれを記録媒体２６へと転写する。なお、図３の装置は、上述したように、中間転写方式によりカラー印刷を行うものである。
【００３０】
さらに、本発明の導電性エンドレスベルトが、例えば、図４に参照符号５０で示す中間転写部材の場合、感光体ドラム５２ａ〜５２ｄを備える現像部５４ａ〜５４ｄと紙等の記録媒体５３との間に配設されて、駆動ローラ５５等の駆動部材により循環駆動され、各感光体ドラム５２ａ〜５２ｄの表面に形成された４色のトナー像を一旦転写保持し、次いでこれを記録媒体５３へと転写することで、カラー画像を形成する。なお、上記ではトナーが４色の場合について説明しているが、いずれの装置においても、トナーの色数が４色に限られないことは言うまでもない。
【００３１】
図１に、本発明の一好適例の導電性エンドレスベルトの幅方向断面図を示す。図示する本発明の導電性エンドレスベルト１００は、基層１０１と表層１０２とを内側から順次備える積層構造を有している。
【００３２】
本発明のベルトにおいては、かかる基層または表層のうちのいずれか一方または双方が、ポリカーボネート（ＰＣ）樹脂を主成分とし、難燃剤として有機金属塩化合物を含有する樹脂組成物からなる。すなわち、かかるＰＣ樹脂と有機金属塩化合物との組み合わせを含む樹脂組成物を用いたことで、従来の臭素系難燃剤の使用なしでも、所望の難燃性を有するベルトを得ることが可能となった。
【００３３】
本発明において難燃剤として用いる有機金属塩化合物としては、特に制限されるものではないが、例えば、有機酸または有機酸エステルのアルカリ金属塩や、有機酸または有機酸エステルのアルカリ土類金属塩を用いることができる。この場合の有機酸としては、有機スルホン酸や有機カルボン酸が挙げられ、有機酸エステルとしては有機リン酸エステルが挙げられる。また、アルカリ金属としては、ナトリウム、カリウム、セシウム、リチウム等が挙げられ、アルカリ土類金属としては、マグネシウム、カルシウム、バリウム、ストロンチウム等が挙げられる。これらの中でも、有機スルホン酸金属塩が好適であり、特には、パーフルオロアルキルスルホン酸アルカリ金属塩および芳香族スルホン酸アルカリ金属塩のうちから選択される１種以上を用いることが好ましい。このうちパーフルオロアルキルスルホン酸アルカリ金属塩の具体例としては、パーフルオロブタンスルホン酸ナトリウム、パーフルオロブタンスルホン酸カリウム、パーフルオロメチルブタンスルホン酸ナトリウム、パーフルオロメチルブタンスルホン酸カリウム、パーフルオロオクタンスルホン酸ナトリウム、パーフルオロオクタンスルホン酸カリウムなどが挙げられる。また、芳香族スルホン酸アルカリ金属塩の具体例としては、ジフェニルスルホン−３−スルホン酸のナトリウム塩およびカリウム塩、４，４−ジブロモジフェニルスルホン−３−スルホン酸のナトリウム塩およびカリウム塩、４−クロロ−４−ニトロジフェニルスルホン−３−スルホン酸のカルシウム塩、ジフェニルスルホン−３，３−ジスルホン酸のジナトリウム塩およびジカリウム塩等が挙げられる。
【００３４】
この有機金属塩化合物の樹脂組成物中の配合量は、ＰＣ樹脂１００重量部に対し、好適には０．０１〜３重量部である。本発明においては、難燃剤としての有機金属塩化合物の配合量が少量でも、所望の難燃性を得られる点でメリットが大きい。但し、配合量が少なすぎると、十分な難燃性を得ることができない。
【００３５】
なお、本発明においては、上記有機金属塩化合物に加えて、他の難燃剤を併用してもよい。他の難燃剤と併用することで、効率良く難燃性を確保することができる。他の難燃剤としては、例えば、リン系難燃剤を挙げることができる。他の難燃剤を用いる場合のその配合量は、ＰＣ樹脂１００重量部に対し、３０重量部以下とすることができる。
【００３６】
また、本発明においては、上記樹脂組成物に、ドリップ防止剤として作用するフッ素樹脂を添加してもよい。かかるフッ素樹脂としては、具体的には例えば、ポリテトラフルオロエチレン（ＰＴＦＥ）を好適に用いることができる。本発明におけるフッ素樹脂の配合量は、ＰＣ樹脂１００重量部に対し５重量部以下、特には３重量部以下とすることができる。
【００３７】
さらに、上記樹脂組成物中には、導電性を調整するために、導電性材料を適宜配合することができる。かかる導電性材料としては、特に制限されるものではなく、公知の電子導電剤やイオン導電剤等を適宜用いることができる。このうち電子導電剤としては、具体的には例えば、ケッチェンブラック，アセチレンブラック等の導電性カーボン、ＳＡＦ，ＩＳＡＦ，ＨＡＦ，ＦＥＦ，ＧＰＦ，ＳＲＦ，ＦＴ，ＭＴ等のゴム用カーボン、酸化処理等を施したカラ−（インク）用カーボン、熱分解カーボン、天然グラファイト、人造グラファイト、アンチモンドープの酸化錫、酸化チタン、酸化亜鉛、ニッケル、銅、銀、ゲルマニウム等の金属および金属酸化物、ポリアニリン、ポリピロール、ポリアセチレン等の導電性ポリマー、カーボンウイスカー、黒鉛ウイスカー、炭化チタンウイスカー、導電性チタン酸カリウムウイスカー、導電性チタン酸バリウムウイスカー、導電性酸化チタンウイスカー、導電性酸化亜鉛ウイスカー等の導電性ウイスカー等が挙げられる。また、イオン導電剤としては、具体的には例えば、テトラエチルアンモニウム、テトラブチルアンモニウム、ドデシルトリメチルアンモニウム、ヘキサデシルトリメチルアンモニウム、ベンジルトリメチルアンモニウム、変性脂肪酸ジメチルエチルアンモニウム等の過塩素酸塩、塩素酸塩、塩酸塩、臭素酸塩、ヨウ素酸塩、ホウ弗化水素酸塩、硫酸塩、エチル硫酸塩、カルボン酸塩、スルホン酸塩などのアンモニウム塩、リチウム、ナトリウム、カリウム、カルシウム、マグネシウムなどのアルカリ金属、アルカリ土類金属の過塩素酸塩、塩素酸塩、塩酸塩、臭素酸塩、ヨウ素酸塩、ホウ弗化水素酸塩、硫酸塩、トリフルオロメチル硫酸塩、スルホン酸塩等が挙げられる。
【００３８】
また、高分子イオン導電剤としては、例えば、特開平９−２２７７１７号公報、特開平１０−１２０９２４号公報、および、特開２０００−３２７９２２号公報、特開２００５−６０６５８号公報等に記載されているものを用いることができるが、特に限定されない。
【００３９】
具体的には、（Ａ）有機ポリマー材料、（Ｂ）イオン導電可能なポリマーまたはコポリマー、および、（Ｃ）無機または低分子量有機塩、からなる混合物を挙げることができ、ここで、成分（Ａ）は、ポリアクリル酸エステル、ポリメタクリル酸エステル、ポリアクリロニトリル、ポリビニルアルコール、ポリビニルアセテート、ポリアミド６、ポリアミド１２等のポリアミド、ポリウレタンまたはポリエステルであり、成分（Ｂ）は、オリゴエトキシ化アクリレートもしくはメタクリレート、芳香族環についてオリゴエトキシ化されたスチレン、ポリエーテルウレタン、ポリエーテル尿素、ポリエーテルアミド、ポリエーテルエステルアミドまたはポリエステル−エーテルブロックコポリマーであり、また、成分（Ｃ）は、無機または低分子量有機プロトン酸のアルカリ金属、アルカリ土類金属、亜鉛またはアンモニウム塩であり、好ましくは、ＬｉＣｌＯ４、ＬｉＣＦ３ＳＯ３、ＮａＣｌＯ４、ＬｉＢＦ４、ＮａＢＦ４、ＫＢＦ４、ＮａＣＦ３ＳＯ３、ＫＣｌＯ４、ＫＰＦ６、ＫＣＦ３ＳＯ３、ＫＣ４Ｆ９ＳＯ３、Ｃａ（ＣｌＯ４）２、Ｃａ（ＰＦ６）２、Ｍｇ（ＣｌＯ４）２、Ｍｇ（ＣＦ３ＳＯ３）２、Ｚｎ（ＣｌＯ４）２、Ｚｎ（ＰＦ６）２またはＣａ（ＣＦ３ＳＯ３）２等である。
【００４０】
これらの中でも、成分（Ｂ）として、ポリエーテルアミド成分、ポリエーテルエステルアミド成分またはポリエステル−エーテルブロックコポリマー成分を含有する高分子イオン導電剤が好適であり、さらに、これに加えて成分（Ｃ）として低分子イオン導電剤成分を含有することが好ましい。また、かかるポリエーテルアミド成分およびポリエーテルエステルアミド成分としては、ポリエーテル成分が（ＣＨ２−ＣＨ２−Ｏ）を含有し、ポリアミド成分がポリアミド１２またはポリアミド６を含有するものが特に好ましく、さらに、成分（Ｃ）の低分子イオン導電剤成分としてはＮａＣｌＯ４を含有する高分子イオン導電剤が特に好適である。かかる高分子イオン導電剤は、例えば、Ｉｒｇａｓｔａｔ（登録商標）Ｐ１８およびＩｒｇａｓｔａｔ（登録商標）Ｐ２２（共に、チバ・スペシャルティ・ケミカルズ・インコーポレーテッド製）として市場で容易に入手可能である。
【００４１】
また、ポリオレフィンのブロックと、親水性ポリマーのブロックとが、エステル結合、アミド結合、エーテル結合、ウレタン結合、イミド結合等を介して繰り返し交互に結合してなるブロック共重合体も、本発明における高分子イオン導電剤として好適に用いることができる。かかるポリオレフィンとしては、ポリマーの両末端にカルボキシル基、水酸基、アミノ基等の官能基を有するポリオレフィンが挙げられ、特には、ポリプロピレンおよびポリエチレンが好適である。
【００４２】
また、親水性ポリマーとしては、官能基として水酸基を有するポリオキシアルキレン等のポリエーテルジオール、両末端カルボキシル基のポリアミドとポリエーテルジオールとから構成されるポリエーテルエステルアミド、ポリアミドイミドとポリエーテルジオールとから構成されるポリエーテルアミドイミド、ポリエステルとポリエーテルジオールとから構成されるポリエーテルエステル、ポリアミドとポリエーテルジアミンとから構成されるポリエーテルアミド等が使用でき、中でも、水酸基を有するポリオキシアルキレンが好ましい。例えば、両末端水酸基のポリオキシエチレン（ポリエチレングリコール）、ポリオキシプロピレン（ポリプロピレングリコール）等である。
【００４３】
本発明において高分子イオン導電剤として使用できるかかるブロック共重合体は、ペレスタット２３０，３００，３０３（三洋化成（株）製）等として市場で容易に入手可能である。また、上記ブロック共重合体にリチウム化合物ＬｉＣＦ３ＳＯ３を含有させることで添加量を少なくしても帯電防止効果を維持する効果を得ることができ、かかるブロック共重合体とリチウム化合物との混合物として、サンコノールＴＢＸ−３１０（三光化学工業（株）製）が市販されている。
【００４４】
なお、導電性材料として高分子イオン導電剤を用いる場合には、基材樹脂と高分子イオン導電剤との相溶性を高めるために、相溶化剤を添加してもよい。
【００４５】
これら導電性材料は、１種を単独で用いても、２種以上を適宜組み合わせて用いてもよく、例えば、電子導電剤とイオン導電剤とを組み合わせて用いることもでき、この場合、印加される電圧の変動や環境の変化に対しても安定して導電性を発現させることができる。
【００４６】
ベルトの各層における導電性材料の配合量は、電子導電剤については、樹脂成分１００重量部に対し、通常１００重量部以下、例えば１〜１００重量部、特には１〜８０重量部、とりわけ５〜５０重量部である。また、イオン導電剤については、樹脂成分１００重量部に対し、通常０．０１〜１０重量部、特には０．０５〜５重量部の範囲である。さらに、高分子イオン導電剤については、樹脂成分１００重量部に対し、通常１〜５００重量部、好ましくは１０〜４００重量部である。本発明においては特に、導電性材料としてカーボンブラックを用いて、これを樹脂成分１００重量部に対し、５〜３０重量部にて添加することが好ましい。
【００４７】
また、上記樹脂組成物には、本発明の効果を損なわない範囲で、上述の成分に加えて他の機能性成分を適宜添加することも可能であり、例えば、各種充填材、補強材、難燃剤、酸化防止剤、相溶化剤、カップリング剤、酸化防止剤、滑剤、表面処理剤、顔料、紫外線吸収剤、帯電防止剤、分散剤、中和剤、発泡剤、架橋剤等を適宜配合することができる。さらに、着色剤を添加して着色を施してもよい。
【００４８】
本発明においては、積層ベルトの場合、基層１０１および表層１０２のうちいずれか一方に、上記ＰＣ樹脂と有機金属塩化合物とを少なくとも含む樹脂組成物を用いることが必要であるが、基層１０１および表層１０２の双方にかかる樹脂組成物を用いてもよい。上記樹脂組成物を積層ベルトの表層１０２に用いた場合、表層１０２に難燃剤を添加しないベルトよりも優れた難燃性が得られるとともに、表層１０２に臭素系難燃剤を用いたベルトよりも高耐久とすることができる。また、上記樹脂組成物を積層ベルトの基層１０１に用いた場合、基層１０１に臭素系難燃剤を用いたベルトよりも高耐久とすることができる。
【００４９】
ここで、積層ベルトの場合の各層の厚みについては、表層１０２に上記樹脂組成物を用いた場合、その厚みをベルト総厚みの１％〜２０％とすることが好ましく、基層１０１に上記樹脂組成物を用いた場合、その厚みをベルト総厚みの８０％〜９９％とすることが好ましい。また、基層１０１および表層１０２の双方に上記樹脂組成物を用いた場合には、各層の厚みは、各層の材料配合により適宜決定することができ、特に制限されないが、通常は、基層１０１を積層構造のうち最も厚い層とする。
【００５０】
また、本発明のベルトは、単一の層からなる単層ベルトとすることもでき（図示せず）、この場合、ベルト全体を、上記樹脂組成物からなるものとする。上記樹脂組成物を用いた単層ベルトは、従来の臭素系難燃剤を添加したものと比較して、ベルト物性を維持したまま難燃化が可能であるというメリットを有する。
【００５１】
なお、積層ベルトの場合の、上記樹脂組成物を用いない層については、従来ベルト材料として公知の材料を適宜用いて構成することができ、特に制限されるものではない。具体的には、樹脂材料としては例えば、汎用の熱可塑性樹脂、熱可塑性エラストマーおよびこれらのブレンドやアロイなどを挙げることができる。
【００５２】
熱可塑性樹脂としては、具体的には例えば、熱可塑性ポリアルキレンナフタレート樹脂（例えば、ポリエチレンナフタレート（ＰＥＮ）樹脂、ポリブチレンナフタレート（ＰＢＮ）樹脂等）や熱可塑性ポリアルキレンテレフタレート樹脂（例えば、ポリエチレンテレフタレート（ＰＥＴ）樹脂、グリコール変性ＰＥＴ（ＰＥＴＧ）樹脂、ポリブチレンテレフタレート（ＰＢＴ）樹脂等）等のポリエステル系樹脂、熱可塑性ポリアミド（ＰＡ）（例えば、ＰＡ１１，ＰＡ１２，ＰＡ６，ＰＡ６６，ＰＡ６１０，ＰＡ６１２，ＰＡ４６，芳香族ナイロン（ナイロン６Ｔ，９Ｔ，ＭＸＤ６など）等）、アクリロニトリル−ブタジエン−スチレン（ＡＢＳ）樹脂、熱可塑性ポリアセタール（ＰＯＭ）、熱可塑性ポリアリレート（ＰＡＲ）、熱可塑性ポリカーボネート（ＰＣ）、ポリフェニレンサルファイド樹脂（ＰＰＳ）、ポリフェニレンエーテル（ＰＰＥ樹脂）等を挙げることができる。
【００５３】
また、熱可塑性エラストマーとしては、ポリエステル系、ポリアミド系、ポリエーテル系、ポリオレフィン系、ポリウレタン系、スチレン系、アクリル系、ポリジエン系等の各種のものを挙げることができ、中でも、熱可塑性ポリエステル系エラストマーが好適である。かかる熱可塑性ポリエステル系エラストマーとしては、ハードセグメントおよびソフトセグメントにポリエステルを用いたポリエステル−ポリエステル型のもの、並びに、ハードセグメントにポリエステル、ソフトセグメントにポリエーテルを用いたポリエステル−ポリエーテル型のものの双方を好適に用いることができる。なお、ポリエステル系エラストマーのハードセグメントは、一般的にＰＢＴまたはＰＢＮを主成分として用いられているが、本発明においては、いずれのものも使用可能である。
【００５４】
樹脂材料以外の配合成分としては、前述した導電性材料や各種添加剤等を、同様に適宜使用することができ、特に制限されるものではない。
【００５５】
本発明のベルトの総厚さは、転写搬送ベルトまたは中間転写部材等の形態に応じて適宜選定されるものであるが、好ましくは５０〜２００μｍの範囲内である。また、その表面粗さとしては、好適には、ＪＩＳ１０点平均粗さＲｚで１０μｍ以下、特に６μｍ以下、更には３μｍ以下とする。さらに、体積抵抗率としては、１０２Ω・ｃｍ〜１０１３Ω・ｃｍの範囲内に調整することが好ましい。
【００５６】
また、本発明の導電性エンドレスベルトには、図１に一点鎖線で示すように、図２の画像形成装置における駆動ローラ９または図３の駆動ローラ３０などの駆動部材と接触する側の面に、該駆動部材に形成した嵌合部（図示せず）と嵌合する嵌合部を形成してもよく、本発明の導電性エンドレスベルトは、このような嵌合部を設け、これを駆動部材に設けた嵌合部（図示せず）と嵌合させて走行させることにより、導電性エンドレスベルトの幅方向のずれを防止することができる。
【００５７】
この場合、前記嵌合部は、特に制限されるものではないが、図１に示すように、ベルトの周方向（回転方向）に沿って連続する凸条とし、これを駆動ローラ等の駆動部材の周面に周方向に沿って形成した溝に嵌合させるようにすることが好ましい。
【００５８】
なお、図１（ａ）では、１本の連続する凸条を嵌合部として設けた例を示したが、この嵌合部は多数の凸部をベルトの周方向（回転方向）に沿って一列に並べて突設してもよく、また嵌合部を２本以上設けたり（図１（ｂ））、ベルトの幅方向中央部に設けてもよい。更に、嵌合部として図１に示した凸条ではなく、ベルトの周方向（回転方向）に沿った溝を設け、これを前記駆動ローラ等の駆動部材の周面に周方向に沿って形成した凸条と嵌合させるようにしてもよい。
【００５９】
本発明の導電性エンドレスベルトは、積層構造を構成する各層の共押出により好適に製造することができ、具体的には例えば、二軸混練機により基材と導電性材料等の機能性成分とからなる樹脂組成物を混練し、得られた混練物を溶融押出し機を用い環状ダイスを使って押出し成形することにより製造することができる。または、静電塗装等の粉体塗装法、表層材料を溶剤で溶かして基層に塗装するディップ法、あるいは、各層を遠心成形にて多層化する遠心注型法も好適に採用することができる。
【実施例】
【００６０】
以下、本発明を、実施例を用いてより詳細に説明する。
下記の表１，２中に示す配合にて、各実施例および比較例の導電性エンドレスベルトを作製した。具体的には、各配合成分を二軸混練機により溶融混練してペレット化し、このペレットを夫々φ４０ｍｍの押出機により溶融押出しして、その後、裁断することで、内径φ１５５ｍｍ、総厚み１００μｍ、幅２５０ｍｍの寸法を有する単層ベルトを得た。なお、各ベルトのカーボンブラックの配合量については、測定電圧５００Ｖで体積抵抗が１０９Ω・ｃｍとなるように調整した。混練温度は２７０℃、押出温度は２８０℃であり、ダイスとしては環状ダイスを用いた。得られた各実施例および比較例のベルトにつき、下記の手順に従い、評価を行った。これらの結果を下記の表１，２中に併せて示す。
【００６１】
＜引張弾性率の測定＞
以下に示す条件にて、引張弾性率の測定を行った。
装置：（株）島津製作所製、引張試験機  ＥＺ  ｔｅｓｔ（解析ソフト：Ｔｒａｐｐｅｚｉｕｍ）
サンプル：短冊形状（長さ１００ｍｍ×幅１０ｍｍ×標準厚み１００μｍ）
引張速度：５ｍｍ／ｓｅｃ
データサンプリング間隔：１００ｍｓｅｃ
測定方法：０．５〜０．６％伸度での傾き（記載ある場合はＪＩＳに記載の接線法）
測定環境：室温（２３±３℃、５５±１０％ＲＨ）
【００６２】
＜耐折れ回数＞
各ベルトから長さ１００ｍｍ、幅１５ｍｍの試験片を切り出し、東洋精機（株）製のＭＩＴ耐揉疲労試験機を用いて、折り曲げ速度１７５回／ｍｉｎ、回転角度１３５度、引張荷重１４．７Ｎ（１．５ｋｇｆ）の条件で耐折り曲げ回数を測定した。結果は、比較例１を８００とする指数にて表示した。数値が大なるほど結果は良好である。
【００６３】
＜難燃性の評価＞
ＵＬ９４規格に準拠して、難燃性を評価した。
【００６４】
【表１】
2009093057.tif 000003
＊１）ＰＣ：帝人化成（株）製  パンライトＬ−１２２５Ｙ
＊２）カーボンブラック：電気化学（株）製  デンカブラック粒状
＊３）有機金属塩化合物（１）：ジフェニルスルホンスルホン酸カリウム  Ｓｌｏｓｓ  Ｉｎｄｕｓｔｒｉｅｓ  Ｃｏｒｐ．製  ＫＳＳ−ＦＲ
＊４）有機金属塩化合物（２）：トリクロロベンゼンスルホン酸ナトリウム  Ｓｌｏｓｓ  Ｉｎｄｕｓｔｒｉｅｓ  Ｃｏｒｐ．製  ＳＴＢ−ＦＲ
＊５）有機金属塩化合物（３）：パーフルオロブタン酸カリウム  大日本インキ化学工業（株）製  メガファックＦ−１１４Ｐ
＊６）臭素系難燃剤：ＴＢＢＡカーボネートオリゴマー  帝人化成（株）製  ファイヤーガードＦＧ−７５００
＊７）三酸化アンチモン：鈴裕化学（株）製  ファイヤカットＡＴ−３ＣＮ（平均粒子径０．４〜１．５μｍ）
＊８）フッ素樹脂：ＰＴＦＥ  三菱レイヨン（株）製  メタブレンＡ−３０００
【００６５】
【表２】
2009093057.tif 000004
【００６６】
上記表１，２に示すように、実施例のベルトは、比較例１対比で物性低下が小さく、かつ、難燃化されている。一方、比較例２のベルトは、臭素系難燃剤を有機金属塩化合物と同等の添加量とした例であるが、難燃性が得られていない。また、比較例３のベルトは、難燃性を付与するための臭素系難燃剤の添加量が多いために、物性低下が大きくなっている。
【００６７】
次に、下記の表３，４中に示す配合にて、各実施例および比較例の導電性エンドレスベルトを作製した。具体的には、各層の配合成分を二軸混練機により溶融混練してペレット化し、このペレットを夫々φ４０ｍｍの押出機により溶融押出しして、その後、裁断することで、内径φ１５５ｍｍ、総厚み１００μｍ（基層９０μｍ，表層１０μｍ）、幅２５０ｍｍの寸法を有する積層ベルトを得た。なお、各ベルトカーボンブラックの配合量は、測定電圧５００Ｖで体積抵抗が１０９Ω・ｃｍ、表面抵抗が１０９Ω／□となるように調整した。混練温度は２７０℃、押出温度は２８０℃であり、ダイスとしては２種２層環状ダイスを用いた。得られた各実施例および比較例のベルトにつき、前述と同様にして評価を行った。これらの結果を下記の表３，４中に併せて示す。
【００６８】
【表３】
2009093057.tif 000005
＊９）ＰＢＴ：ポリプラスチックス（株）製  ジュラネックス８００ＦＰ（融点２２２℃）
＊１０）ＴＢＢＡエポキシ樹脂：阪本薬品（株）製  ＳＲ−Ｔ５０００
＊１１）アンチモン酸ソーダ：日本精鉱（株）ＳＡ−Ａ（平均粒子径５μｍ）
【００６９】
上記表３に示すように、実施例７のベルトでは、比較例４対比物性を維持したまま難燃性が向上している。また、比較例５対比臭素系難燃剤の使用量を削減する効果も得られている。実施例８のベルトでは、比較例６対比臭素系難燃剤の使用量を削減する効果が得られている。一方、比較例５，６のベルトは、臭素系難燃剤の添加量が多いために、物性が低下している。
【００７０】
【表４】
2009093057.tif 000006
【００７１】
上記表４に示すように、実施例９のベルトでは、比較例７より臭素系難燃剤の使用量が少ないにもかかわらず、難燃性を付与しながら物性も維持できている。
【図面の簡単な説明】
【００７２】
【図１】本発明の一実施の形態に係る導電性エンドレスベルトの幅方向断面図である。
【図２】本発明の画像形成装置の一例としての転写搬送ベルトを用いたタンデム方式の画像形成装置を示す概略図である。
【図３】本発明の画像形成装置の他の例としての中間転写部材を用いた中間転写装置を示す概略図である。
【図４】本発明の画像形成装置の他の例としての中間転写部材を用いた他の中間転写装置を示す概略図である。
【符号の説明】
【００７３】
１、１１、５２ａ〜５２ｄ  感光体ドラム
２、７  帯電ロール
３  現像ロール
４  現像ブレード
５  トナー供給ロール
６  クリーニングブレード
８  除電ロール
９、３０、５５  駆動ローラ（駆動部材）
１０  転写搬送ベルト
１２  一次帯電器
１３  画像露光
１４、３５  クリーニング装置
１９  給紙カセット
２０  中間転写部材
２５  転写ローラ
２６、５３  記録媒体
２９、６１  電源
４１、４２、４３、４４  現像器
５０  タンデム中間転写部材
５４ａ〜５４ｄ  第１現像部〜第４現像部
５６  記録媒体送りローラ
５７  記録媒体送り装置
５８  定着装置
５９  電源装置（電圧印加手段）
１００  導電性エンドレスベルト
１０１  基層
１０２  最外層  
【図１】
2009093057.tif 000007
【図２】
2009093057.tif 000008
【図３】
2009093057.tif 000009
【図４】
2009093057.tif 000010